(57)【要約】      （修正有）【課題】２８日圧縮強度のバラツキを低減することが可能なフライアッシュ混合セメントの品質管理方法の提供。【解決手段】フライアッシュとセメントとを含むフライアッシュ混合セメントの品質管理方法。フラアッシュ混合セメントの２８日圧縮強度とセメントの粒度分布との関係を予め求めておき、要求されるフラアッシュ混合セメントの２８日圧縮強度の大きさに応じてセメントの粒度分布を制御し、粒度分布は、３２μｍ残分量及びロジンらむらー式におけるn値から選択される少なくとも一つを指標とする品質管理方法。【選択図】なし【特許請求の範囲】
【請求項１】
フライアッシュとセメントとを含むフライアッシュ混合セメントの品質管理方法であって、
前記フライアッシュ混合セメントの２８日圧縮強度と前記セメントの粒度分布との関係を予め求めておき、要求される前記フライアッシュ混合セメントの２８日圧縮強度の大きさに応じて前記セメントの粒度分布を制御することを特徴とするフライアッシュ混合セメントの品質管理方法。
【請求項２】
前記セメントの粒度分布は、３２μｍ残分量及びロジン−ラムラー式におけるｎ値から選択される少なくとも１つを指標とすることを特徴とする請求項１に記載のフライアッシュ混合セメントの品質管理方法。
【請求項３】
前記セメントの３２μｍ残分量が１６質量％以上であることを特徴とする請求項２に記載のフライアッシュ混合セメントの品質管理方法。
【請求項４】
前記セメントのロジン−ラムラー式におけるｎ値が１．４２以下であることを特徴とする請求項２又は３に記載のフライアッシュ混合セメントの品質管理方法。
【請求項５】
前記セメントが中庸熱セメントであり、且つ前記フライアッシュがＪＩＳ  Ａ６２０１に規定されるフライアッシュＩＩ種であることを特徴とする請求項１〜４のいずれか一項に記載のフライアッシュ混合セメントの品質管理方法。
【請求項６】
フライアッシュとセメントとを含むフライアッシュ混合セメントの製造方法であって、
請求項１〜５のいずれか一項に記載のフライアッシュ混合セメントの品質管理方法を用いて制御された粒度分布を有する前記セメントをフライアッシュと混合することを特徴とするフライアッシュ混合セメントの製造方法。
【請求項７】
フライアッシュとセメントとを含むフライアッシュ混合セメントであって、
前記セメントの３２μｍ残分量が１６質量％以上であり、前記フライアッシュ混合セメントの２８日圧縮強度の大きさが２９．５ＭＰａ以上であることを特徴とするフライアッシュ混合セメント。
【請求項８】
前記セメントのロジン−ラムラー式におけるｎ値が１．４２以下であることを特徴とする請求項７に記載のフライアッシュ混合セメント。
【請求項９】
前記セメントの３２μｍ残分中のＣ３Ｓ及びＣ２Ｓの合計量が１４質量％以上であることを特徴とする請求項７又は８に記載のフライアッシュ混合セメント。
【請求項１０】
前記セメントの３２μｍ残分中のＣ４ＡＦの量が１．３質量％以上であることを特徴とする請求項７〜９のいずれか一項に記載のフライアッシュ混合セメント。
【発明の詳細な説明】
【技術分野】
【０００１】
本発明は、フライアッシュ混合セメントの品質管理方法及び製造方法、並びにフライアッシュ混合セメントに関する。
【背景技術】
【０００２】
フライアッシュを混合材として用いたフライアッシュ混合セメントは、フライアッシュと、セメントが水和して生じる水酸化カルシウムとが反応（ポゾラン反応）して緻密な組織を形成するため、長期にわたって強度が増進すると共に水密性及び化学抵抗性が向上したコンクリートを製造することができる。また、ポゾラン反応の反応熱はセメントの水和熱よりも小さいため、フライアッシュ混合セメントの水和熱は小さい。さらに、フライアッシュは球状の微粒子であるため、そのボールベアリング作用によってコンクリートの流動性が向上し、コンクリートの単位水量及び乾燥収縮を低減させることもできる。フライアッシュ混合セメントは、これらの特徴を活かし、建築構造物の基礎工事、ダムなどのマスコンクリートなどに用いられている（例えば、特許文献１参照）。これらの様々な用途でＦＡ混合セメントを安定して用いるために、フライアッシュ混合セメントの品質管理を行うことが要求されている。
【０００３】
フライアッシュ混合セメントの品質を表す特性の１つとして２８日圧縮強度があるが、フライアッシュ混合セメントに用いられるセメントの２８日圧縮強度が同程度であっても、フライアッシュ混合セメントの２８日圧縮強度にバラツキが生じることがある。実際、セメントの２８日圧縮強度が高い場合であっても、同一のフライアッシュを混合しているにも関わらず、フライアッシュ混合セメントの２８日圧縮強度が高くならないことがある（図３参照）。このようにフライアッシュ混合セメントの２８日圧縮強度とセメントの２８日圧縮強度との間に相関がないことから、ＦＡ混合セメントの品質管理を行うことが難しいという問題があった。
【０００４】
一般に、セメントの強度を向上させる方法としては、セメントのブレーン比表面積を大きくすることが有効だと考えられている。しかしながら、フライアッシュ混合セメントの２８日圧縮強度と、フライアッシュ混合セメントに用いたセメントのブレーン比表面積との間の相関は低い（図４参照）。
また一般に、セメントの粒度分布に関しては、粒度分布が狭い（３２μｍ残分が少ない、或いはロジン−ラムラー式におけるｎ値が大きい）ほどセメントの強度が高くなると言われている。
【先行技術文献】
【特許文献】
【０００５】
【特許文献１】特開２０１３−１８４８３４号公報
【発明の概要】
【発明が解決しようとする課題】
【０００６】
本発明は、上記のような問題を解決するためになされたものであり、２８日圧縮強度のバラツキを低減することが可能なフライアッシュ混合セメントの品質管理方法を提供することを目的とする。
また、本発明は、２８日圧縮強度のバラツキを低減することが可能なフライアッシュ混合セメント及びその製造方法を提供することを目的とする。
【課題を解決するための手段】
【０００７】
本発明者らは、上記の問題を解決すべく鋭意研究を続けた結果、フライアッシュ混合セメントに用いられるセメントの粒度分布が、フライアッシュ混合セメントの２８日圧縮強度と相関していることを見出し、本発明を完成するに至った。
すなわち、本発明は、以下の第（１）項〜第（１０）項である。
【０００８】
（１）フライアッシュとセメントとを含むフライアッシュ混合セメントの品質管理方法であって、
前記フライアッシュ混合セメントの２８日圧縮強度と前記セメントの粒度分布との関係を予め求めておき、要求される前記フライアッシュ混合セメントの２８日圧縮強度の大きさに応じて前記セメントの粒度分布を制御することを特徴とするフライアッシュ混合セメントの品質管理方法。
（２）前記セメントの粒度分布は、３２μｍ残分量及びロジン−ラムラー式におけるｎ値から選択される少なくとも１つを指標とすることを特徴とする第（１）項に記載のフライアッシュ混合セメントの品質管理方法。
【０００９】
（３）前記セメントの３２μｍ残分量が１６質量％以上であることを特徴とする第（２）項に記載のフライアッシュ混合セメントの品質管理方法。
（４）前記セメントのロジン−ラムラー式におけるｎ値が１．４２以下であることを特徴とする第（２）項又は第（３）項に記載のフライアッシュ混合セメントの品質管理方法。
（５）前記セメントが中庸熱セメントであり、且つ前記フライアッシュがＪＩＳ  Ａ６２０１に規定されるフライアッシュＩＩ種であることを特徴とする第（１）項〜第（４）項のいずれか一項に記載のフライアッシュ混合セメントの品質管理方法。
【００１０】
（６）フライアッシュとセメントとを含むフライアッシュ混合セメントの製造方法であって、
第（１）項〜第（５）項のいずれか一項に記載のフライアッシュ混合セメントの品質管理方法を用いて制御された粒度分布を有する前記セメントをフライアッシュと混合することを特徴とするフライアッシュ混合セメントの製造方法。
（７）フライアッシュとセメントとを含むフライアッシュ混合セメントであって、
前記セメントの３２μｍ残分量が１６質量％以上であり、前記フライアッシュ混合セメントの２８日圧縮強度の大きさが２９．５ＭＰａ以上であることを特徴とするフライアッシュ混合セメント。
【００１１】
（８）前記セメントのロジン−ラムラー式におけるｎ値が１．４２以下であることを特徴とする第（７）項に記載のフライアッシュ混合セメント。
（９）前記セメントの３２μｍ残分中のＣ３Ｓ及びＣ２Ｓの合計量が１４質量％以上であることを特徴とする第（７）項又は第（８）項に記載のフライアッシュ混合セメント。
（１０）前記セメントの３２μｍ残分中のＣ４ＡＦの量が１．３質量％以上であることを特徴とする第（７）項〜第（９）項のいずれか一項に記載のフライアッシュ混合セメント。
【発明の効果】
【００１２】
本発明によれば、２８日圧縮強度のバラツキを低減することが可能なフライアッシュ混合セメントの品質管理方法を提供することができる。
また、本発明によれば、２８日圧縮強度のバラツキを低減することが可能なフライアッシュ混合セメント及びその製造方法を提供することができる。
【図面の簡単な説明】
【００１３】
【図１】セメントの３２μｍ残分量とＦＡ混合セメントの２８日圧縮強度との関係を表すグラフである。
【図２】セメントのロジン−ラムラー式におけるｎ値とＦＡ混合セメントの２８日圧縮強度との関係を表すグラフである。
【図３】セメントの２８日圧縮強度とＦＡ混合セメントの２８日圧縮強度との関係を表すグラフである。
【図４】セメントのブレーン比表面積とＦＡ混合セメントの２８日圧縮強度との関係を表すグラフである。
【図５】セメントの３２μｍ残分中のＣ３Ｓ及びＣ２Ｓの合計量とＦＡ混合セメントの２８日圧縮強度との関係を表すグラフである。
【図６】セメントの３２μｍ残分中のＣ４ＡＦの量とＦＡ混合セメントの２８日圧縮強度との関係を表すグラフである。
【発明を実施するための形態】
【００１４】
本発明のフライアッシュ混合セメント（以下、「ＦＡ混合セメント」と略す。）の品質管理方法は、ＦＡ混合セメントの２８日圧縮強度とセメントの粒度分布との関係を予め求めておき、要求されるＦＡ混合セメントの２８日圧縮強度の大きさに応じてセメントの粒度分布を制御することを特徴とする。また、本発明のＦＡ混合セメントの製造方法は、上記のＦＡ混合セメントの品質管理方法によって制御された粒度分布を有するセメントをフライアッシュと混合することを特徴とする。さらに、本発明のＦＡ混合セメントは、セメントの３２μｍ残分量が１６質量％以上であり、ＦＡ混合セメントの２８日圧縮強度の大きさが２９．５ＭＰａ以上であることを特徴とする。
【００１５】
ここで、本明細書において「ＦＡ混合セメント」とは、火力発電所などの微粉炭ボイラーの燃焼排ガスから回収された微細な石炭灰であるフライアッシュとセメントとを混合したものを意味する。なお、ＦＡ混合セメントは、フライアッシュ及びセメント以外にも、本発明の効果を阻害しない範囲において、高炉スラグ、シリカヒューム、シリカ粉末、石灰石粉末などの任意の成分を含んでもよい。
本明細書において「２８日圧縮強度」とは、ＪＩＳ  Ｒ５２０１に準拠して測定される材齢２８日の圧縮強度を意味する。
【００１６】
本明細書において「粒度分布」とは、ＪＩＳ  Ｒ５２１０に規定されるポルトランドセメントに関して、どのような大きさ（粒子径）の粒子が、どのような割合の広がりをもって含まれているかを示す指標のことを意味する。代表的な指標として、３２μｍ残分量やロジン−ラムラー式におけるｎ値が挙げられる。
本明細書において「３２μｍ残分量」とは、ＪＩＳ  Ｒ５２１０に規定されるポルトランドセメント中の粒径３２μｍ以上の粒子の質量割合を意味する。代表的な測定方法として、目開き３２μｍの篩で篩って残分量を測定する方法、レーザー回折・散乱式粒子径分布測定装置によって測定する方法が挙げられる。
本明細書において「ロジン−ラムラー式におけるｎ値」とは、「粉体工学会編、粉体工学便覧、初版、日刊工業新聞社、昭和６１年２月２８日、ｐ７〜１１」に記載のロジン−ラムラー線図におけるｎ値を意味する。ロジン−ラムラー式におけるｎ値は、小さいと粒度分布が広く、大きいと粒度分布が狭いことを意味する。
【００１７】
以下、本発明のＦＡ混合セメントの品質管理方法及び製造方法、並びにＦＡ混合セメントについて、実験結果を示しながら説明する。なお、下記で示すいくつかの実験結果は、本発明を理解し易くするために示しており、これらの実験で用いられた材料及び組成などに限定されるわけではない。
本発明におけるＦＡ混合セメントは、混合されるフライアッシュの量により、Ａ種（５質量％超過１０質量％以下）、Ｂ種（１０質量％超過２０質量％以下）及びＣ種（２０質量％を超え３０質量％以下）の三種類に分類されるが、いずれの種類であっても構わない。その中でも、強度が低いＦＡ混合セメントである場合に、２８日圧縮強度のバラツキへの影響が大きくなるので、Ｂ種及びＣ種が好ましく、特にＣ種が好ましい。
ＦＡ混合セメントに用いられるフライアッシュの種類としては、特に限定されないが、ＪＩＳ  Ａ６２０１に規定されるＩ種、ＩＩ種、ＩＩＩ種及びＩＶ種を用いることができる。その中でも、粒度がセメントの粒度と近く、相互作用によってＦＡ混合セメントの２８日圧縮強度への影響が大きくなる、ＩＩ種及びＩＩＩ種のフライアッシュが好ましい。
【００１８】
ＦＡ混合セメントに用いられるセメントとしては、特に限定されないが、ＪＩＳ  Ｒ５２１０に規定されるポルトランドセメント（例えば、普通ポルトランドセメント、早強ポルトランドセメント、中庸熱ポルトランドセメント、低熱ポルトランドセメント）を用いることができる。その中でも、粒度がフライアッシュの粒度と近く、相互作用によってＦＡ混合セメントの強度への影響が大きくなる、普通ポルトランドセメント及び中庸熱ポルトランドセメントが好ましい。
したがって、本発明は、普通ポルトランドセメント及び／又は中庸熱ポルトランドセメントに、ＩＩ種及び／又はＩＩＩ種のフライアッシュを内割りで１０質量％超過３０質量％以下混合したＦＡ混合セメントの場合に特に有用である。
本発明者らは、今回、実験により、ＦＡ混合セメントに用いられるセメントの粒度分布が、ＦＡ混合セメントの２８日圧縮強度と相関していることを見出した。したがって、本発明では、ＦＡ混合セメントの２８日圧縮強度のバラツキを低減するために、ＦＡ混合セメントの２８日圧縮強度とセメントの粒度分布との関係を予め求めておき、要求されるＦＡ混合セメントの２８日圧縮強度の大きさに応じてセメントの粒度分布を制御する。
【００１９】
セメントの粒度分布の指標としては、特に限定されないが、３２μｍ残分量及びロジン−ラムラー式におけるｎ値から選択される少なくとも１つを用いることが好ましい。これらの指標は、ＦＡ混合セメントの２８日圧縮強度との相関が特に大きいため、ＦＡ混合セメントの２８日圧縮強度のバラツキを安定して低減することができる。
ここで、いくつかのセメント及びフライアッシュを用いてＦＡ混合セメントを実際に調製し、セメントの粒度分布とＦＡ混合セメントの２８日圧縮強度との関係を調べた結果を図１及び２に示す。図１は、セメントの３２μｍ残分量とＦＡ混合セメントの２８日圧縮強度との関係を表すグラフであり、図２は、セメントのロジン−ラムラー式におけるｎ値とＦＡ混合セメントの２８日圧縮強度との関係を表すグラフである。
【００２０】
セメントとしては表１に示す組成を有する異なるロットの中庸熱ポルトランドセメントを用い、フライアッシュとしては表２に示す特性を有する異なる産地のＩＩ種フライアッシュを用い、セメントとフライアッシュとを混合することによってＦＡ混合セメントを得た。ＦＡ混合セメント中のフライアッシュの含有量は３０質量％とした。
【００２１】
【表１】
2017171524.tif 000002
【００２２】
【表２】
2017171524.tif 000003
【００２３】
セメントの３２μｍ残分量は、マイクロトラック・ベル株式会社製レーザー回折・散乱式 粒子径分布測定機によって測定し、粒径３２μｍ以上の粒子の量を求めた。
セメントのロジン−ラムラー式におけるｎ値は、マイクロトラック・ベル株式会社製レーザー回折・散乱式 粒子径分布測定機による自動計算によって算出した。
セメントのブレーン比表面積は、ＪＩＳ  Ｒ５２０１に準拠してブレーン空気透過法を用いて測定した。
セメントの組成は、ＪＩＳ  Ｒ５２０４に準拠して測定した。
フライアッシュの特性は、ＪＩＳ  Ａ６２０１に準拠して測定した。
セメント及びＦＡ混合セメントの２８日圧縮強度は、ＪＩＳ  Ｒ５２０１に準拠して供試体を作製し、測定を行った。
セメントの３２μｍ残分中の鉱物組成は、３２μｍの篩目を備えた乾式スピンエアシーブ（旋回気流式篩分け分級機）用いて分級処理を行い、得られた篩残分をＸＲＤ−リートベルト法で分析することによって特定した。３２μｍ残分中の各種鉱物量は、セメント全体における質量比とした。
セメント及びＦＡ混合セメントの上記の各測定結果を表３に示す。
【００２４】
【表３】
2017171524.tif 000004
【００２５】
図１に示されているように、セメントの３２μｍ残分量とＦＡ混合セメントの２８日圧縮強度との間には、いずれのフライアッシュにおいても正の相関関係がある。なお、図１において、直線はフライアッシュＮｏ．１を用いた場合の相関関係式であり、点線はフライアッシュＮｏ．２を用いた場合の相関関係式である。したがって、セメントの粒度分布の指標としてセメントの３２μｍ残分量を用いる場合、図１に示されるような正の相関関係式をフライアッシュの産地、フライアッシュの混合量、セメントの種類ごとに予め求めておき、要求されるＦＡ混合セメントの２８日圧縮強度の大きさに応じてセメントの３２μｍ残分量を制御すればよい。なお、ＪＩＳ  Ａ６２０１に規定されるフライアッシュの種類ごとに相関関係を求めておけば、産地に関らず目的の強度を満たすようなセメントの３２μｍ残分量を設定することができる。
【００２６】
また、図２に示されているように、セメントのロジン−ラムラー式におけるｎ値とＦＡ混合セメントの２８日圧縮強度との間には、いずれのフライアッシュにおいても負の相関関係がある。なお、図２において、直線はフライアッシュＮｏ．１を用いた場合の相関関係式であり、点線はフライアッシュＮｏ．２を用いた場合の相関関係式である。したがって、セメントの粒度分布の指標としてセメントのロジン−ラムラー式におけるｎ値を用いる場合、図２に示されるような負の相関関係式をフライアッシュの産地、フライアッシュの混合量、セメントの種類ごとに予め求めておき、要求されるＦＡ混合セメントの２８日圧縮強度の大きさに応じてセメントのロジン−ラムラー式におけるｎ値を制御すればよい。
【００２７】
セメントの粒度分布を制御する方法としては、特に限定されず、当該技術分野において公知の方法を用いることができる。例えば、ボールミル、ロッドミルなどの粉砕機を用いて、所定の粒度分布になるまで粉砕を行なえばよい。その際、所定の粒度分布に制御するために、ボールミルの径、粉砕時間、粉砕助剤の添加率などを調整したり、分級機を用いたりすればよい。そして、所定の粒度分布に制御されたセメントは、フライアッシュと混合されるまで貯蔵設備に貯蔵すればよい。
【００２８】
なお、参考として、セメントの２８日圧縮強度とＦＡ混合セメントの２８日圧縮強度との関係を表すグラフを図３、セメントのブレーン比表面積とＦＡ混合セメントの２８日圧縮強度との関係を表すグラフを図４に示す。
図３に示されるように、セメントの２８日圧縮強度とＦＡ混合セメントの２８日圧縮強度との間には相関関係がない。同様に、図４に示されるように、セメントのブレーン比表面積とＦＡ混合セメントの２８日圧縮強度との間にも相関関係がない。したがって、セメントの２８日圧縮強度又はセメントのブレーン比表面積を制御しても、要求されるＦＡ混合セメントの２８日圧縮強度を確実に得ることが難しい。
【００２９】
上記の結果から、２８日圧縮強度がより高いＦＡ混合セメントを得るためには、使用するセメントの３２μｍ残分量を、好ましくは１６質量％以上、より好ましくは１６質量％〜３０質量％、さらに好ましくは１７質量％〜２０質量％にすればよい。
また、２８日圧縮強度がより高いＦＡ混合セメントを得るためには、ロジン−ラムラー式におけるｎ値を、好ましくは１．４２以下、より好ましくは１．２５〜１．４２、さらに好ましくは１．３〜１．４１にすればよい。
【００３０】
ＦＡ混合セメントの２８日圧縮強度としては、特に限定されず、ＦＡ混合セメントの用途に応じて適宜設定すればよいが、例えば、ダムコンクリートに用いられるＦＡ混合セメント（中庸熱ポルトランドセメントにフライアッシュを内割りで３０質量％混合したＦＡ混合セメント）の場合、一般的に２９.５ＭＰａ以上が要求される。
ＦＡ混合セメントの２８日圧縮強度を２９.５ＭＰａ以上とするためには、セメントの３２μｍ残分量を、好ましくは１６質量％以上、より好ましくは１６質量％〜２５質量％、さらに好ましくは１７質量％〜２０質量％にすればよい。
また、ＦＡ混合セメントの２８日圧縮強度を２９.５ＭＰａ以上とするためには、ロジン−ラムラー式におけるｎ値を、好ましくは１．４２以下、より好ましくは１．２５〜１．４２、さらに好ましくは１．３〜１．４１にすればよい。
【００３１】
ＦＡ混合セメントに用いられるセメントは、Ｃ３Ｓ（３ＣａＯ・ＳｉＯ２）、Ｃ２Ｓ（２ＣａＯ・ＳｉＯ２）、Ｃ３Ａ（３ＣａＯ・Ａｌ２Ｏ３）、Ｃ４ＡＦ（４ＣａＯ・Ａｌ２Ｏ３・Ｆｅ２Ｏ３）を含む鉱物組成を有するが、本発明者らは、今回、実験により、セメントの３２μｍ残分中のＣ３Ｓ及びＣ２Ｓの合計量とＦＡ混合セメントの２８日圧縮強度との間、並びにセメントの３２μｍ残分中のＣ４ＡＦの量とＦＡ混合セメントの２８日圧縮強度との間にも相関があることを見出した。したがって、セメントの３２μｍ残分のＣ３Ｓ及びＣ２Ｓの合計量及び／又はＣ４ＡＦの量を制御することにより、要求されるＦＡ混合セメントの２８日圧縮強度を確実に得ることができる。
【００３２】
ここで、上記の実験で調製されたＦＡ混合セメントについて、セメントの３２μｍ残分中のＣ３Ｓ及びＣ２Ｓの合計量とＦＡ混合セメントの２８日圧縮強度との関係、並びにセメントの３２μｍ残分中のＣ４ＡＦの量とＦＡ混合セメントの２８日圧縮強度との関係を調べた結果をそれぞれ図５及び６に示す。
図５に示されているように、セメントの３２μｍ残分中のＣ３Ｓ及びＣ２Ｓの合計量とＦＡ混合セメントの２８日圧縮強度との間には、いずれのフライアッシュにおいても正の相関関係がある。なお、図５において、直線はフライアッシュＮｏ．１を用いた場合の相関関係式であり、点線はフライアッシュＮｏ．２を用いた場合の相関関係式である。したがって、図５に示されるような正の相関関係式を予め求めておき、要求されるＦＡ混合セメントの２８日圧縮強度の大きさに応じてセメントの３２μｍ残分中のＣ３Ｓ及びＣ２Ｓの合計量を管理することにより、要求されるＦＡ混合セメントの２８日圧縮強度を確実に得ることができる。
【００３３】
また、図６に示されているように、セメントの３２μｍ残分中のＣ４ＡＦの量とＦＡ混合セメントの２８日圧縮強度との間には、いずれのフライアッシュにおいても正の相関関係がある。なお、図６において、直線はフライアッシュＮｏ．１を用いた場合の相関関係式であり、点線はフライアッシュＮｏ．２を用いた場合の相関関係式である。したがって、図６に示されるような正の相関関係式を予め求めておき、要求されるＦＡ混合セメントの２８日圧縮強度の大きさに応じてセメントの３２μｍ残分中のＣ４ＡＦの量を管理することにより、要求されるＦＡ混合セメントの２８日圧縮強度を確実に得ることができる。
【００３４】
例えば、要求されるＦＡ混合セメントの２８日圧縮強度が２９ＭＰａ以上である場合、セメントの３２μｍ残分のＣ３Ｓ及びＣ２Ｓの合計量を、好ましくは１４質量％以上、より好ましくは１４．２質量％〜２５質量％、さらに好ましくは１４．３質量％〜２０質量％にすればよい。
また、要求されるＦＡ混合セメントの２８日圧縮強度が２９ＭＰａ以上である場合、セメントの３２μｍ残分のＣ４ＡＦの量を、好ましくは１．３質量％以上、より好ましくは１．４質量％〜５．０質量％、さらに好ましくは１．５質量％〜４．０質量％とすればよい。
【００３５】
上記のような品質管理方法を用いて制御された粒度分布を有するセメントをフライアッシュと混合することにより、要求される２８日圧縮強度を満たすＦＡ混合セメントを製造することができる。
セメントとフライアッシュとの混合方法としては、特に限定されず、当該技術分野において公知の方法を用いることができる。例えば、スクリューミキサー、ンシェルミキサー、タンブラーミキサーなどの混合装置を用いてセメントとフライアッシュとを混合すればよい。
【００３６】
本発明によれば、２８日圧縮強度のバラツキを低減することが可能なフライアッシュ混合セメントの品質管理方法を提供することができる。また、本発明によれば、２８日圧縮強度のバラツキを低減することが可能なフライアッシュ混合セメント及びその製造方法を提供することができる。
【図１】
2017171524.tif 000005
【図２】
2017171524.tif 000006
【図３】
2017171524.tif 000007
【図４】
2017171524.tif 000008
【図５】
2017171524.tif 000009
【図６】
2017171524.tif 000010